【手続補正書】
【提出日】平成21年3月25日(2009.3.25)
【手続補正１】
【補正対象書類名】特許請求の範囲
【補正対象項目名】全文
【補正方法】変更
【補正の内容】
【特許請求の範囲】
【請求項１】
透明支持体上に少なくとも内部散乱性を有する層を有する光学フィルムであって、
ＪＩＳ  K７１０５に準じた像鮮明性が光学くし幅０．５ｍｍで測定したときに３０．０％〜９９．９％であり、表面散乱に起因するヘイズ値が３％未満であり、内部散乱に起因するヘイズ値が１５〜４０％であり、
前記光学フィルムの中心線平均粗さＲａが０．０１〜０．２５μｍであり、
前記内部散乱性を有する層が透光性樹脂と１種類以上の透光性粒子とを含有し、厚みが３μｍ〜１２μｍであり、透光性粒子の粒径が３〜４μｍであり、透光性粒子が全固形分の５〜３０重量％含有され、透光性樹脂の屈折率は１．５２±０．０２の範囲であり、透光性粒子の３０％以上が透光性樹脂との屈折率差が０．００８以上０．０５以内であることを特徴とする光学フィルム。
【請求項２】
透明支持体上に少なくとも内部散乱性を有する層と低屈折率層とがこの順に積層された反射防止フィルムであって、
低屈折率層の屈折率は内部散乱性を有する層より０．０４以上低く、
該反射防止フィルムの積分反射率が３．５％以下、ＪＩＳ  K７１０５に準じた像鮮明性が光学くし幅０．５ｍｍで測定したときに３０．０％〜９９．９％であり、表面散乱に起因するヘイズ値が３％未満であり、内部散乱に起因するヘイズ値が１５〜４０％であり、
前記光学フィルムの中心線平均粗さＲａが０．０１〜０．２５μｍであり、
前記内部散乱性を有する層が透光性樹脂と１種類以上の透光性粒子とを含有し、厚みが３μｍ〜１２μｍであり、透光性粒子の粒径が３〜４μｍであり、透光性粒子が全固形分の５〜３０重量％含有され、透光性樹脂の屈折率は１．５２±０．０２の範囲であり、透光性粒子の３０％以上が透光性樹脂との屈折率差が０．００８以上０．０５以内である
ことを特徴とする反射防止フィルム。
【請求項３】
鏡面反射率が０．５％以上３．３％以下であることを特徴とする請求項２に記載の反射防止フィルム。
【請求項４】
前記反射防止フィルムの中心線平均粗さＲａが０．０１〜０．１２μｍであり、ＪＩＳ  K７１０５に準じた像鮮明性が光学くし幅０．５ｍｍで測定したときに４５．０％〜９０．０％であり、該低屈折率層側から垂直方向に対して−６０°傾斜して入射した光量Ｉ0に対する＋４５°傾斜した方向へ反射した光量I45°が、下式（１）を満たすことを特徴とする請求項２又は３のいずれかに記載の反射防止フィルム。
式（１）  −ＬＯＧ10（Ｉ45°／Ｉ0）≧４．３
【請求項５】
透光性微粒子の密度が０．８〜３．２ｇ／ｍ2であることを特徴とする請求項２〜４のいずれかに記載の反射防止フィルム。
【請求項６】
透光性樹脂との屈折率差が０．００８以上０．０５以内である透光性粒子が架橋ポリ（スチレン−アクリル）共重合体または架橋アクリル樹脂からなり、かつ該共重合体またはアクリル樹脂のアクリル系構成基の比率が２０〜１００質量％であることを特徴とする請求項２〜５のいずれかに記載の反射防止フィルム。
【請求項７】
前記内部散乱性を有する層が、透光性樹脂、透光性微粒子及び複数の種類の溶媒を含有する塗布組成物を透明支持体上に塗布、乾燥、硬化することで形成されることを特徴とする請求項１に記載の光学フィルム又は請求項２〜６のいずれかに記載の反射防止フィルム。
【請求項８】
前記低屈折率層が、（Ａ）熱硬化性および／または電離放射線硬化性を有する含フッ素化合物、（Ｂ）無機微粒子、並びに（Ｃ）下記一般式（１）で表されるオルガノシラン化合物、該オルガノシランの加水分解物、及び該オルガノシランの加水分解物の部分縮合物の中から選ばれる少なくとも一種、のうち少なくとも２種以上を含有する硬化性組成物を塗布し硬化して形成される硬化膜であることを特徴とする請求項２〜７のいずれかに記載の反射防止フィルム。
一般式(１)            （Ｒ10）m−Ｓｉ（Ｘ）4-m
（式中、Ｒ10は置換もしくは無置換のアルキル基または置換もしくは無置換のアリール基を表す。Ｘは水酸基または加水分解可能な基を表す。ｍは１〜３の整数を表す。）
【請求項９】
前記熱硬化性および／または電離放射線硬化性を有する含フッ素化合物がフッ素原子を３５〜８０質量％の範囲で含有することを特徴とする請求項８に記載の反射防止フィルム。
【請求項１０】
前記無機微粒子が、平均粒径が該低屈折率層の厚みの１０％以上１００％以下である無機微粒子であることを特徴とする請求項８または９に記載の反射防止フィルム。
【請求項１１】
前記無機微粒子が粒子内に中空構造を有し、屈折率が１．１７〜１．４０の無機微粒子であることを特徴とする請求項８〜１０のいずれかに記載の反射防止フィルム。
【請求項１２】
前記内部散乱性を有する層および前記低屈折率層の両方が、前記一般式（１）で表されるオルガノシランの加水分解物および／またはその部分縮合物を含有する硬化性塗布組成物を塗布し硬化して形成される硬化膜であることを特徴とする請求項２〜１１のいずれかに記載の反射防止フィルム。
【請求項１３】
前記内部散乱性を有する層と前記透明支持体の間、または、前記内部散乱性を有する層と前記低屈折率層の間に透明導電性層を有することを特徴とする請求項１又は７に記載の光学フィルム又は請求項２〜１２のいずれかに記載の反射防止フィルム。
【請求項１４】
前記内部散乱性を有する層と透明支持体の間に透明導電性層を有し、および／または、内部散乱性を有する層内に通電性粒子を含有することを特徴とする請求項１、７及び１３のいずれかに記載の光学フィルム又は請求項２〜１３のいずれかに記載の反射防止フィルム。
【請求項１５】
偏光膜と、該偏光膜の表側および裏側の両面を保護する２枚の保護フィルムとからなる偏光板において、該保護フィルムの少なくとも一方が、請求項２〜１４のいずれかに記載の反射防止フィルムであることを特徴とする偏光板。
【請求項１６】
前記２枚の保護フィルムのうち、一方が請求項２〜１４のいずれかに記載の反射防止フィルムであり、他方が光学補償フィルムであることを特徴とする偏光板。
【請求項１７】
請求項２〜１４のいずれかに記載の反射防止フィルム、または、請求項１５もしくは１６に記載の偏光板を少なくとも１枚有することを特徴とする画像表示装置。
【請求項１８】
液晶セルの両面に偏光子を有し、液晶セルと偏光子の間に、少なくとも１枚の位相差補償素子を有する液晶表示装置の表面に請求項２〜１４のいずれかに記載の反射防止フィルムを有することを特徴とする液晶表示装置。
【請求項１９】
請求項２〜１４の何れかに記載の反射防止フィルムの製造方法であって、透光性粒子、透光性樹脂、および溶媒を含有する内部散乱性を有する層用の塗布組成物および／または低屈折率層用の塗布組成物および／または透明導電性層用の塗布組成物を、バックアップロールによって支持されて連続走行する該透明支持体のウェブの表面にスロットダイの先端リップのランドを近接させて該先端リップのスロットから塗布組成物を塗布することにより、該透明支持体上に内部散乱性を有する層および／または低屈折率層を塗工する工程を含むことを特徴とする、反射防止フィルムの製造方法。
【手続補正２】
【補正対象書類名】明細書
【補正対象項目名】０００８
【補正方法】変更
【補正の内容】
【０００８】
本発明者らは、上述の課題を解消すべく鋭意検討した結果、下記の（１）〜（２０）の
通りにすることにより、前記課題を解決し目的を達成しうることを見出し、本発明を完成
するに至った。
すなわち、本発明は、下記の構成により、前記目的を達成したものである。
（１）透明支持体上に少なくとも内部散乱性を有する層を有する光学フィルムであって、
ＪＩＳ  K７１０５に準じた像鮮明性が光学くし幅０．５ｍｍで測定したときに３０．０％〜９９．９％であり、表面散乱に起因するヘイズ値が３％未満であり、内部散乱に起因するヘイズ値が１５〜４０％であり、
前記光学フィルムの中心線平均粗さＲａが０．０１〜０．２５μｍであり、
前記内部散乱性を有する層が透光性樹脂と１種類以上の透光性粒子とを含有し、厚みが３μｍ〜１２μｍであり、透光性粒子の粒径が３〜４μｍであり、透光性粒子が全固形分の５〜３０重量％含有され、透光性樹脂の屈折率は１．５２±０．０２の範囲であり、透光性粒子の３０％以上が透光性樹脂との屈折率差が０．００８以上０．０５以内であることを特徴とする光学フィルム。
（２）透明支持体上に少なくとも内部散乱性を有する層と低屈折率層とがこの順に積層された反射防止フィルムであって、
低屈折率層の屈折率は内部散乱性を有する層より０．０４以上低く、
該反射防止フィルムの積分反射率が３．５％以下、ＪＩＳ  K７１０５に準じた像鮮明性が光学くし幅０．５ｍｍで測定したときに３０．０％〜９９．９％であり、表面散乱に起因するヘイズ値が３％未満であり、内部散乱に起因するヘイズ値が１５〜４０％であり、
前記光学フィルムの中心線平均粗さＲａが０．０１〜０．２５μｍであり、
前記内部散乱性を有する層が透光性樹脂と１種類以上の透光性粒子とを含有し、厚みが３μｍ〜１２μｍであり、透光性粒子の粒径が３〜４μｍであり、透光性粒子が全固形分の５〜３０重量％含有され、透光性樹脂の屈折率は１．５２±０．０２の範囲であり、透光性粒子の３０％以上が透光性樹脂との屈折率差が０．００８以上０．０５以内である
ことを特徴とする反射防止フィルム。
（３）鏡面反射率が０．５％以上３．３％以下であることを特徴とする上記（２）に記載の反射防止フィルム。
（４）  前記反射防止フィルムの中心線平均粗さＲａが０．０１〜０．１２μｍであり、ＪＩＳ  K７１０５に準じた像鮮明性が光学くし幅０．５ｍｍで測定したときに４５．０％〜９０．０％であり、該低屈折率層側から垂直方向に対して−６０°傾斜して入射した光量Ｉ0に対する＋４５°傾斜した方向へ反射した光量I45°が、下式（１）を満たすことを特徴とする上記（２）又は（３）のいずれかに記載の反射防止フィルム。
式（１）  −ＬＯＧ10（Ｉ45°／Ｉ0）≧４．３
（５）前記反射防止フィルムの中心線平均粗さＲａが０．０１〜０．０８μｍであり、ＪＩＳ  K７１０５に準じた像鮮明性が光学くし幅０．５ｍｍで測定したときに７５．０％〜９９．０％であり、該低屈折率層側から垂直方向に対して−６０°傾斜して入射した光量Ｉ0に対する＋４５°傾斜した方向へ反射した光量I45°が、下式（１’）を満たすことを特徴とする項（４）に記載の反射防止フィルム。
式（１’）  −ＬＯＧ10（Ｉ45°／Ｉ0）≧４．５
（６）透光性微粒子の密度が０．８〜３．２ｇ／ｍ2であることを特徴とする上記（２）〜（５）のいずれかに記載の反射防止フィルム。
（７）透光性樹脂との屈折率差が０．００８以上０．０５以内である透光性粒子が架橋ポリ（スチレン−アクリル）共重合体または架橋アクリル樹脂からなり、かつ該共重合体またはアクリル樹脂のアクリル系構成基の比率が２０〜１００質量％であることを特徴とする上記（２）〜（６）のいずれかに記載の反射防止フィルム。
（８）前記内部散乱性を有する層が、透光性樹脂、透光性微粒子及び複数の種類の溶媒を含有する塗布組成物を透明支持体上に塗布、乾燥、硬化することで形成されることを特徴とする上記（１）に記載の光学フィルム又は上記（２）〜（７）のいずれかに記載の反射防止フィルム。
（９）前記低屈折率層が、（Ａ）熱硬化性および／または電離放射線硬化性を有する含フッ素化合物、（Ｂ）無機微粒子、並びに（Ｃ）下記一般式（１）で表されるオルガノシラン化合物、該オルガノシランの加水分解物、及び該オルガノシランの加水分解物の部分縮合物の中から選ばれる少なくとも一種、のうち少なくとも２種以上を含有する硬化性組成物を塗布し硬化して形成される硬化膜であることを特徴とする上記（２）〜（８）のいずれかに記載の反射防止フィルム。
一般式(１)            （Ｒ10）m−Ｓｉ（Ｘ）4-m
（式中、Ｒ10は置換もしくは無置換のアルキル基または置換もしくは無置換のアリール基を表す。Ｘは水酸基または加水分解可能な基を表す。ｍは１〜３の整数を表す。）
（１０）
前記熱硬化性および／または電離放射線硬化性を有する含フッ素化合物がフッ素原子を３５〜８０質量％の範囲で含有することを特徴とする上記（９）に記載の反射防止フィルム。
（１１）前記無機微粒子が、平均粒径が該低屈折率層の厚みの１０％以上１００％以下である無機微粒子であることを特徴とする上記（９）または（１０）に記載の反射防止フィルム。
（１２）前記無機微粒子が粒子内に中空構造を有し、屈折率が１．１７〜１．４０の無機微粒子であることを特徴とする上記（８）〜（１１）のいずれかに記載の反射防止フィルム。
（１３）前記内部散乱性を有する層および前記低屈折率層の両方が、前記一般式（１）で表されるオルガノシランの加水分解物および／またはその部分縮合物を含有する硬化性塗布組成物を塗布し硬化して形成される硬化膜であることを特徴とする上記（２）〜（１２）のいずれかに記載の反射防止フィルム。
（１４）前記内部散乱性を有する層と前記透明支持体の間、または、前記内部散乱性を有する層と前記低屈折率層の間に透明導電性層を有することを特徴とする上記（１）又は（８）に記載の光学フィルム又は上記（２）〜（１３）のいずれかに記載の反射防止フィルム。
（１５）前記内部散乱性を有する層と透明支持体の間に透明導電性層を有し、および／または、内部散乱性を有する層内に通電性粒子を含有することを特徴とする上記（１）、（８）及び（１４）のいずれかに記載の光学フィルム又は上記（２）〜（１４）のいずれかに記載の反射防止フィルム。
（１６）偏光膜と、該偏光膜の表側および裏側の両面を保護する２枚の保護フィルムとからなる偏光板において、該保護フィルムの少なくとも一方が、上記（２）〜（１５）のいずれかに記載の反射防止フィルムであることを特徴とする偏光板。
（１７）前記２枚の保護フィルムのうち、一方が上記（２）〜（１５）のいずれかに記載の反射防止フィルムであり、他方が光学補償フィルムであることを特徴とする偏光板。
（１８）
上記（２）〜（１５）のいずれかに記載の反射防止フィルム、または、上記（１６）もしくは（１７）に記載の偏光板を少なくとも１枚有することを特徴とする画像表示装置。
（１９）液晶セルの両面に偏光子を有し、液晶セルと偏光子の間に、少なくとも１枚の位相差補償素子を有する液晶表示装置の表面に上記（２）〜（１５）のいずれかに記載の反射防止フィルムを有することを特徴とする液晶表示装置。
（２０）上記（２）〜（１５）の何れかに記載の反射防止フィルムの製造方法であって、透光性粒子、透光性樹脂、および溶媒を含有する内部散乱性を有する層用の塗布組成物および／または低屈折率層用の塗布組成物および／または透明導電性層用の塗布組成物を、バックアップロールによって支持されて連続走行する該透明支持体のウェブの表面にスロットダイの先端リップのランドを近接させて該先端リップのスロットから塗布組成物を塗布することにより、該透明支持体上に内部散乱性を有する層および／または低屈折率層を塗工する工程を含むことを特徴とする、反射防止フィルムの製造方法。